(57)【要約】      （修正有）【課題】抵抗溶接部の腐食を防止することができるモノブロック式鉛蓄電池の製造方法を提供する。【解決手段】複数個の極板群を、孔部を有する電槽隔壁４で仕切られた電槽に挿入し、極板群の正極極柱１０と負極極柱７とを圧接した状態で抵抗溶接して、抵抗溶接部１４を形成する。ここで、電槽隔壁4の上部の突出部に孔部を設けるとともに、抵抗溶接部１４の周囲部分が、蓋２１に形成されている凹部に、エポキシ系接着剤２３によって埋め込まれて、シールされているようにする。【選択図】図１
2009048886.tif 000002
【特許請求の範囲】
【請求項１】
複数個の極板群17を、孔部15を有する電槽隔壁4で仕切られた電槽13に挿入し、前記極板群17の正極極柱10と負極極柱7とを圧接した状態で抵抗溶接し、抵抗溶接部14を形成して製造するモノブロック式鉛蓄電池の製造方法において、
前記孔部15は、電槽隔壁4の上部の突出部16に設けられており、
前記抵抗溶接部14の周囲部分が、蓋21に形成されている凹部22に、樹脂系の接着剤によって埋め込まれ、シールされていることを特徴とするモノブロック式鉛蓄電池の製造方法。
【請求項２】
前記樹脂系の接着剤として、エポキシ系接着剤23を用いることを特徴とする請求項１記載のモノブロック式鉛蓄電池の製造方法。
【発明の詳細な説明】
【技術分野】
【０００１】
本発明は、モノブロック式鉛蓄電池の製造方法に関するものである。
【背景技術】
【０００２】
モノブロック式鉛蓄電池は、複数個の極板群が直列に接続されている構造をしており、通常、１２Ｖ又は２４Ｖ等の高い電圧を得ることができるという特徴を有するために、自動車用バッテリをはじめとして、電気自動車用、直流電源装置用、ポータブル機器用などにおいて幅広く採用されている。
【０００３】
従来のモノブロック式の鉛蓄電池は、図４、図５に示されるようにして製造されていた。すなわち、ペースト式の正極板1及び負極板2を用い、セパレータ3を介して積層をした後に、それら電極板の耳部を溶接（例えば、キャストン溶接やバーナ溶接）して、正極極柱10などを有する極板群17を作製する。複数個の極板群17を電槽13に挿入し、隣接する極板群17の正極極柱10と負極極柱7とを、圧接した状態で抵抗溶接し、抵抗溶接部14を形成して直列接続をする。そして、図示されていない蓋を付けて密封して製造するものである。
【０００４】
上記したような従来の抵抗溶接方式は、図５に示すように、電槽13内の電槽隔壁4の上部に、あらかじめ孔部15を設けておき、該孔部15を正極極柱10と負極極柱7とで挟んで圧接した状態とし、抵抗溶接によって抵抗溶接部14を形成してセル間を直列に接続する方式である。したがって、抵抗溶接方式を用いると、製造コストが安価であり、かつ製造タクトを短くできることや、極板群17間の距離も短くできるため、鉛蓄電池の内部抵抗も小さくできるという利点がある。
【０００５】
しかしながら、上述したような抵抗溶接方式を用いると、電槽隔壁4と、正極極柱10又は負極極柱7との隙間から希硫酸電解液が這い上がり、時間の経過とともに抵抗溶接部14の付近で腐食し、最終的には、この部分で切断される場合が認められている（図４）。そして、抵抗溶接部14の付近での腐食は、高酸素濃度の雰囲気にさらされる正極極柱10の部分で起こりやすいことが確認されている。
【０００６】
そこで、対向する正極極柱10と負極極柱7の面に、あらかじめ樹脂封口用の溝を掘っておき、該樹脂封口用の溝に、エポキシ樹脂などの耐酸性の樹脂を充填してシールをすることによって、希硫酸電解液の這い上がりを防止する方式が検討されている（例えば、特許文献１参照。）。
【０００７】
【特許文献１】特開２００１−２６６８３３号公報
【発明の開示】
【発明が解決しようとする課題】
【０００８】
しかしながら、上述した特許文献１に記載されているような方法では、抵抗溶接部14の付近での腐食を、十分には防止できないという問題点が認められている。すなわち、エポキシ樹脂などの耐酸性の樹脂は、モノブロック式鉛蓄電池が大電流で放電をされたような場合には、発熱による熱損傷を受けて、シール性能の劣化を起こす。その結果、電槽隔壁4と正極極柱10又は負極極柱7との隙間から希硫酸電解液が這い上がり、抵抗溶接部14の付近が腐食して切断するためである。
【０００９】
本発明の目的は、前記した課題を解決するものであり、抵抗溶接部14付近での腐食を、防止することができるモノブロック式鉛蓄電池の製造方法を提供することである。
【課題を解決するための手段】
【００１０】
上記した課題を解決するために、本発明では、電槽隔壁の上方に孔部を有する突出部を設けておき、その部分で正極極柱と負極極柱とを抵抗溶接するとともに、抵抗溶接部の周囲部分が、蓋に形成されている凹部に、樹脂系の接着剤によって埋め込まれ、シールされていることを特徴とするものである。
【００１１】
すなわち、請求項１の発明は、複数個の極板群17を、孔部15を有する電槽隔壁4で仕切られた電槽13に挿入し、前記極板群17の正極極柱10と負極極柱7とを圧接した状態で抵抗溶接し、抵抗溶接部14を形成して製造するモノブロック式鉛蓄電池の製造方法において、
前記孔部15は、電槽隔壁4の上部の突出部16に設けられており、
前記抵抗溶接部14の周囲部分が、蓋21に形成されている凹部22に、樹脂系の接着剤によって埋め込まれ、シールされていることを特徴とするものである。
【００１２】
請求項２の発明は、請求項１に記載の発明において、前記樹脂系の接着剤として、エポキシ系接着剤23を用いることを特徴とするものである。
【発明の効果】
【００１３】
本発明の効果として、正極極柱と負極極柱との抵抗溶接部の周囲部分が、蓋に形成されている凹部に、樹脂系の接着剤によって埋め込まれシールされており、抵抗溶接部の腐食を防止することができる。したがって、長寿命で信頼性の高いモノブロック式鉛蓄電池を提供することができる。
【発明を実施するための最良の形態】
【００１４】
以下において、６個の極板群17を直列に接続した１２Ｖ用モノブロック式鉛蓄電池の製造方法について、図１〜図３を用いて詳細に説明する。
【００１５】
図３に示すように、ペースト式の正極板1及び負極板2を用い、セパレータ3を介して積層をした後に、それら電極板の耳部を溶接（例えば、キャストン溶接やバーナ溶接など。）をして、正極極柱10などを有する極板群17を作製する。なお、それぞれの極板群17には、挿入される電槽13の位置に応じて、正極端子12や負極端子11が取り付けられているものや、正極極柱10や負極極柱7が取り付けられているものがある。
【００１６】
本実施例では、電槽13は、５枚の電槽隔壁4によって６個の小部屋に仕切られている。そして、それぞれの電槽隔壁4の上部には、上方向に突出するように、それぞれ孔部15を有する突出部16を設けるようにした。なお、これらの突出部16は、電槽13を射出成型をする際に、あらかじめ捨ボス24を設けておき、カット部25で切断して形成している（図３）。すなわち、孔部15を有する突出部16は、電槽13の周囲の壁面よりも高い位置に配置するようにした。ここで、突出部16には、パンチングなどによって、あらかじめ孔部15を開けておくようにした。
【００１７】
製造した６個の極板群17を、図３に示すように、電槽13の６個の小部屋に挿入する。そして、上述した孔部15を有する突出部16を介して、隣接する極板群17の正極極柱10と負極極柱7とを、圧接した状態で抵抗溶接し、抵抗溶接部14を形成して直列接続をする。（図１）。すなわち、従来品に比べて、抵抗溶接部14を電槽13の周囲の壁面よりも高い位置に配置することができる（図４）。
【００１８】
図２に示すように、蓋21を逆さまに設置しておき、該蓋21に形成されている凹部22には、あらかじめ樹脂系の接着剤、例えば、エポキシ系接着剤23を充填しておく。そして、上述したように、極板群17が抵抗溶接されている電槽13ごと逆さまにし、すなわち、極板群17を倒立させた状態で、抵抗溶接部14をゆっくりと下方の蓋21の凹部22に浸していくようにした。
【００１９】
したがって、抵抗溶接部14の周囲部分が、蓋21に形成されている凹部22に、エポキシ系接着剤23によって埋め込まれて、シールされることになる。なお、極板群17は、電槽隔壁4の上部の孔部15を有する突出部16を介して抵抗溶接され、固定されているために、電槽13から落下することもない。
【００２０】
製造されたモノブロック式鉛蓄電池は、抵抗溶接部14の周囲部分が、蓋21に形成されている凹部22にエポキシ系接着剤23に埋め込まれ、シールされているために、抵抗溶接部14には希硫酸電解液が這い上がることもない。また、時間の経過とともに、抵抗溶接部14の付近で腐食が発生し、この部分で切断されることもない。特に、高酸素濃度の雰囲気にさらされる正極極柱10の部分を完全に保護することができる。したがって、信頼性の高いモノブロック式鉛蓄電池を製造することができる。
【００２１】
なお、詳細については省略したが、蓋21と電槽13との接着についても、抵抗溶接部14のシールと同時に行うようにした。すなわち、逆さまに設置されている蓋21の接着部分には、従来品と同様にあらかじめ溝が掘られており、その溝には接着剤、例えば、エポキシ系接着剤23を充填しておく。そして、極板群17が抵抗溶接されている電槽13を倒立させた状態で、ゆっくりと下方に移動させ、電槽13を蓋21の溝に挿入させた状態で固定して接着するようにした。したがって、従来と同程度の作業工数でモノブロック式鉛蓄電池を製造することができる。
【産業上の利用可能性】
【００２２】
本発明は、モノブロック式鉛蓄電池の製造方法に用いることができる。
【図面の簡単な説明】
【００２３】
【図１】本発明品に係わる抵抗溶接部の周囲部分の断面概略図である。
【図２】本発明品に係わる抵抗溶接部のシール方法の概略図である。
【図３】蓋を外した状態の本発明品に係わるモノブロック式鉛蓄電池の概略図である。
【図４】従来の抵抗溶接部の周囲部分の断面概略図である。
【図５】蓋を外した状態の従来のモノブロック式鉛蓄電池の概略図である。
【符号の説明】
【００２４】
１：正極板、２：負極板、３：セパレータ、４：電槽隔壁、５：負極耳部、
６：負極ストラップ、７：負極極柱、８：正極耳部、９：正極ストラップ、
１０：正極極柱、１１：負極端子、１２：正極端子、１３：電槽、１４：抵抗溶接部、
１５：孔部、１６：突出部、１７：極板群、２１：蓋、２２：凹部、
２３：エポキシ系接着剤、２４：捨ボス、２５：カット部
【図１】
2009048886.tif 000003
【図２】
2009048886.tif 000004
【図３】
2009048886.tif 000005
【図４】
2009048886.tif 000006
【図５】
2009048886.tif 000007